"全光線透過率が85以上であり、波長380nmの光の透過率が5以下であり、ヘイズが3以下であることを特徴とする粘着シート。アクリル系ポリマー及びトリアジン系紫外線吸収剤を含有する粘着剤層を有する請求項1記載の粘着シート。前記アクリル系ポリマーが、モノマー構成単位として、直鎖又は分岐鎖状のアルキル基を有するメタアクリル酸アルキルエステル及び/又はメタアクリル酸アルコキシアルキルエステルを含む請求項2記載の粘着シート。前記アクリル系ポリマーを構成する全モノマー成分100重量中の、前記メタアクリル酸アルキルエステルの割合と前記メタアクリル酸アルコキシアルキルエステルの割合との合計が30重量以上である請求項3記載の粘着シート。前記アクリル系ポリマーが、モノマー構成単位として、分子内に窒素原子を有するモノマーを含む請求項2~4の何れか1項に記載の粘着シート。前記アクリル系ポリマーを構成する全モノマー成分100重量中の、分子内に窒素原子を有するモノマーの割合が1~30重量である請求項5記載の粘着シート。前記アクリル系ポリマーが、モノマー構成単位として、分子内に水酸基を有するモノマーを含む請求項2~6の何れかの1項に記載の粘着シート。前記アクリル系ポリマーを構成する全モノマー成分100重量中の、前記分子内に水酸基を有するモノマーの割合が0.5~25重量である請求項7記載の粘着シート。前記トリアジン系紫外線吸収剤の含有量が、前記アクリル系ポリマー100重量部に対して、1~10重量部である請求項2~8の何れか1項に記載の粘着シート。光学用粘着シートである請求項1~9の何れか1項に記載の粘着シート。しかしながら、表示装置や入力装置において、光学フィルムを使用しなかったり、その使用量が少なかったりする場合がある。かかる場合において、光学特性を保持したままで、タッチパネルや表示素子等に対してより優れた紫外線カット性を有する表示装置や入力装置が要望されている。そこで、本発明の目的は、光学フィルムの使用量の少ない場合や、光学フィルムを使用しない場合であっても、光学特性を保持したままで、タッチパネルや表示素子等に対して優れた紫外線カット性を有する表示装置や入力装置を実現することである。そこで、本発明者らが鋭意検討した結果、タッチパネルや表示素子等に用いられる粘着シートについて、全光線透過率を所定の値以上とし、波長380nmにおける透過率を所定の値以下とし、かつ、ヘイズを所定の値以下とすると、光学フィルムの使用量が少ない場合や、光学フィルムを使用しない場合であっても、光学特性を保持したままで、タッチパネルや表示素子等に対して優れた紫外線カット性を有する表示装置や入力装置を実現できることを見出した。本発明はこれらの知見に基づいて完成されたものである。本発明は、全光線透過率が85以上であり、波長380nmの光の透過率が5以下であり、ヘイズが3以下であることを特徴とする粘着シートを提供する。上記粘着シートは、アクリル系ポリマー及びトリアジン系紫外線吸収剤を含有する粘着剤層を有することが好ましい。上記アクリル系ポリマーは、モノマー構成単位として、直鎖又は分岐鎖状のアルキル基を有するメタアクリル酸アルキルエステル及び/又はメタアクリル酸アルコキシアルキルエステルを含むことが好ましい。上記アクリル系ポリマーを構成する全モノマー成分100重量中の、上記メタアクリル酸アルキルエステルの割合と上記メタアクリル酸アルコキシアルキルエステルの割合との合計は、30重量以上であることが好ましい。上記アクリル系ポリマーは、モノマー構成単位として、分子内に窒素原子を有するモノマーを含むことが好ましい。上記アクリル系ポリマーを構成する全モノマー成分100重量中の、分子内に窒素原子を有するモノマーの割合は、1~30重量であることが好ましい。上記アクリル系ポリマーは、モノマー構成単位として、分子内に水酸基を有するモノマーを含むことが好ましい。上記アクリル系ポリマーを構成する全モノマー成分100重量中の、上記分子内に水酸基を有するモノマーの割合は、0.5~25重量であることが好ましい。上記トリアジン系紫外線吸収剤の含有量は、上記アクリル系ポリマー100重量部に対して、1~10重量部であることが好ましい。上記粘着シートは、光学用粘着シートであることが好ましい。本発明の粘着シートは、上記構成を有するため、タッチパネルや表示素子等に貼付することによって、光学フィルムの使用量の少ない場合や、光学フィルムを使用しない場合であっても、光学特性を保持したままで、タッチパネルや表示素子等に対して優れた紫外線カット性UVカット性を有する表示装置や入力装置を実現できる。本発明の粘着シートは、粘着剤層を少なくとも有する。本発明の粘着シートは、全光線透過率が85以上であり、波長380nmの光の透過率が5以下であり、ヘイズが3以下である。なお、本明細書において、粘着シートという場合には、テープ状のもの、すなわち、粘着テープも含まれるものとする。また、粘着シートにおける粘着剤層表面のことを、粘着面と称する場合がある。本発明の粘着シートは、両面が粘着面となっている両面粘着シートであってもよいし、片面のみが粘着面となっている片面粘着シートであってもよい。中でも、本発明の粘着シートは、2つの部材同士を貼り合わせる観点からは、両面粘着シートであることが好ましい。本発明の粘着シートは、基材基材層を有しない、いわゆる基材レスタイプの粘着シートであってもよいし、基材を有するタイプの粘着シートであってもよい。なお、本明細書において、基材レスタイプの粘着シートを基材レス粘着シートと称する場合があり、基材を有するタイプの粘着シートを基材付き粘着シートと称する場合がある。中でも、本発明の粘着シートは、被着体や部材等の種類を限定せず、多様な被着体や部材等と貼り合わせに用いることができるため、基材レス粘着シートが好ましく、粘着剤層特に後述の本発明の粘着剤層のみからなる両面粘着シートがより好ましい。本発明の粘着シートの全光線透過率は、85以上であり、好ましくは90以上である。本明細書において、全光線透過率は、可視領域における全光線透過率のことであり、可視領域とは波長400nm~780nmの領域のことをいう。上記全光線透過率は、例えば、ヘイズメーターを用い、JISK7361-1に準じて測定することができる。本発明の粘着シートのヘイズは、3以下であり、好ましくは1.5以下である。上記ヘイズは、例えば、ヘイズメーターを用い、JISK7136に準じて測定することができる。本発明の粘着シートの波長380nmの光の透過率は、5以下であり、好ましくは1以下、より好ましくは0.5以下である。また、本発明の粘着シートの波長330nmの光の透過率は、特には限定されないが、5以下であることが好ましく、より好ましくは1以下、さらに好ましくは0.5以下である。これらの光の透過率は、例えば、ヘイズメーターを用い、JISK7361-1に準じて測定することができる。特に、本発明の粘着シートでは、波長330~380nmの全領域の光の透過率が、5以下であることが好ましく、より好ましくは1以下、さらに好ましくは0.5以下である。上記波長330~380nmの全領域の光の透過率は、例えば、ヘイズメーターを用い、JISK7361-1に準じて測定することができる。本発明の粘着シートのb値は、特に限定されないが、0~2.0が好ましく、より好ましくは0~1.5である。本発明の粘着シートのb値が2.0以下であると、本発明の粘着シートが用いられた製品特に後述の光学製品の外観に悪影響を及ぼしにくくなり、好ましい。なお、b値は、Lab表色系のb値であり、JISZ8729に準拠し、例えば、簡易型分光色差計商品名DOT-3C、株式会社村上色彩技術研究所製により測定することができる。I粘着剤層本発明の粘着シートは、粘着剤層を少なくとも有する。特に、本発明の粘着シートは、全光線透過率が85以上であり、波長380nmの光の透過率が5以下であり、ヘイズが3以下である粘着剤層を、少なくとも有することが好ましい。なお、本明細書において、全光線透過率が85以上であり、波長380nmの光の透過率が5以下であり、ヘイズが3以下である粘着剤層を本発明の粘着剤層と称する場合がある。また、アクリル系粘着剤層である本発明の粘着剤層を、本発明のアクリル系粘着剤層と称する場合がある。本発明の粘着剤層の全光線透過率は、85以上であり、好ましくは90以上である。上記全光線透過率は、例えば、ヘイズメーターを用い、JISK7361-1に準じて測定することができる。本発明の粘着剤層のヘイズは、3以下であり、好ましくは1.5以下である。上記ヘイズは、例えば、ヘイズメーターを用い、JISK7136に準じて測定することができる。本発明の粘着剤層の波長380nmの光の透過率は、5以下であり、好ましくは1以下、より好ましくは0.5以下である。また、本発明の粘着剤層の波長330nmの光の透過率は、特には限定されないが、5以下であることが好ましく、より好ましくは1以下、さらに好ましくは0.5以下である。これらの光の透過率は、例えば、ヘイズメーターを用い、JISK7361-1に準じて測定することができる。特に、本発明の粘着剤層では、波長330~380nmの全領域の光の透過率が、5以下であることが好ましく、より好ましくは1以下、さらに好ましくは0.5以下である。上記波長330~380nmの全領域の光の透過率は、例えば、ヘイズメーターを用い、JISK7361-1に準じて測定することができる。本発明の粘着剤層のb値は、特に限定されないが、0~2.0が好ましく、より好ましくは0~1.5である。本発明の粘着剤層のb値が2.0以下であると、本発明の粘着シートが用いられた製品特に後述の光学製品の外観に悪影響を及ぼしにくくなり、好ましい。なお、b値は、Lab表色系のb値であり、JISZ8729に準拠し、例えば、簡易型分光色差計商品名DOT-3C、株式会社村上色彩技術研究所製により測定することができる。本発明の粘着シートが有する粘着剤層特に、本発明の粘着剤層を構成する粘着剤としては、特に限定されないが、例えば、アクリル系粘着剤、ゴム系粘着剤、ビニルアルキルエーテル系粘着剤、シリコーン系粘着剤、ポリエステル系粘着剤、ポリアミド系粘着剤、ウレタン系粘着剤、フッ素系粘着剤、エポキシ系粘着剤などが挙げられる。中でも、上記粘着剤層を構成する粘着剤としては、耐候性、コスト、粘着剤の設計のしやすさの点で、アクリル系粘着剤が好ましい。つまり、本発明の粘着シートは、アクリル系ポリマーを主成分として含むアクリル系粘着剤層特に本発明のアクリル系粘着剤層を有することが好ましい。なお、これらの粘着剤は、単独で又は2種以上を組み合わせて用いてもよい。上記粘着剤層を構成する粘着剤は、いずれの形態を有している粘着剤であってもよい。例えば、上記粘着剤層を構成する粘着剤は、エマルジョン型粘着剤、溶剤型溶液型粘着剤、活性エネルギー線硬化型粘着剤、熱溶融型粘着剤ホットメルト型粘着剤などであってもよい。中でも、上記粘着剤層を構成する粘着剤は、生産性や紫外線吸収剤の相溶性の観点から、溶剤型粘着剤や活性エネルギー線硬化型粘着剤であることが好ましい。なお、上記アクリル系粘着剤層におけるアクリル系ポリマーの含有量は、特に限定されないが、粘着剤層全量100重量に対して、70重量以上例えば70~100重量が好ましく、より好ましくは85重量以上例えば85~100重量である。アクリル系ポリマー上記アクリル系粘着剤層は、アクリル系粘着剤組成物により形成されることが好ましい。上記アクリル系粘着剤組成物としては、特に限定されないが、例えば、アクリル系ポリマーを必須成分とするアクリル系粘着剤組成物、アクリル系ポリマーを構成する単量体モノマーの混合物モノマー混合物と称する場合がある又はその部分重合物を必須成分とするアクリル系粘着剤組成物などが挙げられる。なお、前者としては、例えば、いわゆる溶剤型の粘着剤組成物などが挙げられる。また、後者としては、例えば、いわゆる活性エネルギー線硬化型の粘着剤組成物などが挙げられる。なお、上記アクリル系粘着剤組成物には、さらに必要に応じて、添加剤が含まれていてもよい。上記粘着剤組成物には粘着剤を形成するための組成物という意味も含むものとする。また、上記モノマー混合物とは、ポリマーを構成するモノマー成分のみからなる混合物を意味する。また、上記部分重合物とは、上記モノマー混合物の構成成分のうち1又は2以上の成分が部分的に重合している組成物を意味する。上記アクリル系ポリマーは、アクリル系モノマーを必須のモノマー成分単量体成分として構成形成された重合体である。なお、上記アクリル系ポリマーは、共重合性モノマーをモノマー成分として構成されていてもよい上記アクリル系ポリマーは、直鎖又は分岐鎖状のアルキル基を有するメタアクリル酸アルキルエステル及び/又はメタアクリル酸アルコキシアルキルエステルを必須のモノマー成分として構成形成された重合体であることが好ましい。すなわち、上記アクリル系ポリマーは、モノマー構成単位として、直鎖又は分岐鎖状のアルキル基を有するメタアクリル酸アルキルエステル及び/又はメタアクリル酸アルコキシアルキルエステルを含むことが好ましい。なお、本明細書において、直鎖又は分岐鎖状のアルキル基を有するメタアクリル酸アルキルエステルを単にメタアクリル酸アルキルエステルと称する場合がある。また、メタアクリルとは、アクリル及び/又はメタクリルアクリル及びメタクリルのうち、いずれか一方又は両方を表し、他も同様である。なお、上記アクリル系ポリマーは、1種又は2種以上のモノマー成分により構成される。上記メタアクリル酸アルキルエステル直鎖又は分岐鎖状のアルキル基を有するメタアクリル酸アルキルエステルとしては、例えば、メタアクリル酸メチル、メタアクリル酸エチル、メタアクリル酸プロピル、メタアクリル酸イソプロピル、メタアクリル酸n-ブチル、メタアクリル酸イソブチル、メタアクリル酸s-ブチル、メタアクリル酸t-ブチル、メタアクリル酸ペンチル、メタアクリル酸イソペンチル、メタアクリル酸ヘキシル、メタアクリル酸ヘプチル、メタアクリル酸オクチル、メタアクリル酸2-エチルヘキシル、メタアクリル酸イソオクチル、メタアクリル酸ノニル、メタアクリル酸イソノニル、メタアクリル酸デシル、アクリル酸イソデシル、メタアクリル酸ウンデシル、メタアクリル酸ドデシル、メタアクリル酸トリデシル、メタアクリル酸テトラデシル、メタアクリル酸ペンタデシル、アクリル酸ヘキサデシル、メタアクリル酸ヘプタデシル、メタアクリル酸オクタデシル、メタアクリル酸ノナデシル、メタアクリル酸エイコシルなどの炭素数が1~20の直鎖又は分岐鎖状のアルキル基を有するメタアクリル酸アルキルエステルが挙げられる。中でも、上記直鎖又は分岐鎖状のアルキル基を有するメタアクリル酸アルキルエステルは、炭素数が1~12の直鎖又は分岐鎖状のアルキル基を有するメタアクリル酸アルキルエステルが好ましく、より好ましくはアクリル酸2-エチルヘキシル2EHA、アクリル酸n-ブチルBA、メタクリル酸メチルMMAである。なお、上記メタアクリル酸アルキルエステルは、単独で又は2種以上を組み合わせて用いられてもよい。また、上記メタアクリル酸アルコキシアルキルエステルとしては、特に限定されないが、例えば、メタアクリル酸2-メトキシエチル、メタアクリル酸2-エトキシエチル、メタアクリル酸メトキシトリエチレングリコール、メタアクリル酸3-メトキシプロピル、メタアクリル酸3-エトキシプロピル、メタアクリル酸4-メトキシブチル、メタアクリル酸4-エトキシブチルなどが挙げられる。中でも、上記メタアクリル酸アルコキシアルキルエステルは、アクリル酸アルコキシアルキルエステルが好ましく、より好ましくはアクリル酸2-メトキシエチルMEAである。なお、上記メタアクリル酸アルコキシアルキルエステルは、単独で又は2種以上を組み合わせて用いられてもよい。上記アクリル系ポリマーを構成する全モノマー成分100重量中の、上記メタアクリル酸アルキルエステルの割合と上記メタアクリル酸アルコキシアルキルエステルの割合との合計[メタアクリル酸アルキルエステルの割合メタアクリル酸アルコキシアルキルエステルの割合]は、特に限定されないが、30重量以上例えば30~99重量が好ましく、より好ましくは50重量以上例えば50~99重量である。上記メタアクリル酸アルキルエステルと上記メタアクリル酸アルコキシアルキルエステルの割合は、特に限定されないが、[前者:後者]重量比で、100:0~25:75が好ましく、より好ましくは100:0~50:50である。上記アクリル系ポリマーは、共重合性モノマーをモノマー成分として構成されていてもよい。すなわち、上記アクリル系ポリマーは、モノマー構成単位として、共重合性モノマーを含んでいてもよい。このような共重合性モノマーとしては、特に限定されないが、高湿環境下での白濁化の抑制と耐久性向上、紫外線吸収剤との相溶性が両立できる粘着剤層を得る点より、分子内に窒素原子を有するモノマー、分子内に水酸基を有するモノマーが好ましく挙げられる。すなわち、上記アクリル系ポリマーは、モノマー構成単位として、分子内に窒素原子を有するモノマーを含むことが好ましい。また、上記アクリル系ポリマーは、モノマー構成単位として、分子内に水酸基を有するモノマーを含むことが好ましい。上記分子内に窒素原子を有するモノマーは、分子内1分子内に窒素原子を少なくとも1つ有するモノマー単量体である。本明細書において、上記分子内に窒素原子を有するモノマーを窒素原子含有モノマーと称する場合がある。なお、窒素原子含有モノマーは、単独で又は2種以上を組み合わせて用いてもよい。上記窒素原子含有モノマーとしては、より具体的には、例えば、N-ビニル環状アミド、メタアクリルアミド類等が挙げられる。上記N-ビニル環状アミドとしては、例えば、下記式1で表されるN-ビニル環状アミドが挙げられる。式1中、R1は2価の有機基を示す上記式1におけるR1は2価の有機基であり、好ましくは2価の飽和炭化水素基又は不飽和炭化水素基であり、より好ましくは2価の飽和炭化水素基例えば、炭素数3~5のアルキレン基などである。上記式1で表されるN-ビニル環状アミドとしては、例えば、N-ビニル-2-ピロリドン、N-ビニル-2-ピペリドン、N-ビニル-3-モルホリノン、N-ビニル-2-カプロラクタム、N-ビニル-1,3-オキサジン-2-オン、N-ビニル-3,5-モルホリンジオンなどが挙げられる。上記メタアクリルアミド類としては、例えば、メタアクリルアミド、N-アルキルメタアクリルアミド、N,N-ジアルキルメタアクリルアミドなどが挙げられる。上記N-アルキルメタアクリルアミドとしては、例えば、N-エチルメタアクリルアミド、N-イソプロピルメタアクリルアミド、N-n-ブチルメタアクリルアミド、N-オクチルアクリルアミドなどが挙げられる。さらに、上記N-アルキルメタアクリルアミドには、ジメチルアミノエチルメタアクリルアミド、ジエチルアミノエチルメタアクリルアミド、ジメチルアミノプロピルメタアクリルアミドのようなアミノ基を有するメタアクリルアミドも含まれる。上記N,N-ジアルキルメタアクリルアミドとしては、例えば、N,N-ジメチルメタアクリルアミド、N,N-ジエチルメタアクリルアミド、N,N-ジプロピルメタアクリルアミド、N,N-ジイソプロピルメタアクリルアミド、N,N-ジn-ブチルメタアクリルアミド、N,N-ジt-ブチルメタアクリルアミドなどが挙げられる。また、上記メタアクリルアミド類には、例えば、各種のN-ヒドロキシアルキルメタアクリルアミドも含まれる。上記N-ヒドロキシアルキルメタアクリルアミドとしては、例えば、N-メチロールメタアクリルアミド、N-2-ヒドロキシエチルメタアクリルアミド、N-2-ヒドロキシプロピルメタアクリルアミド、N-1-ヒドロキシプロピルメタアクリルアミド、N-3-ヒドロキシプロピルメタアクリルアミド、N-2-ヒドロキシブチルメタアクリルアミド、N-3-ヒドロキシブチルメタアクリルアミド、N-4-ヒドロキシブチルメタアクリルアミド、N-メチル-N-2-ヒドロキシエチルアクリルアミドなどが挙げられる。また、上記メタアクリルアミド類には、例えば、各種のN-アルコキシアルキルメタアクリルアミドも含まれる。上記N-アルコキシアルキルメタアクリルアミドとしては、例えば、N-メトキシメチルメタアクリルアミド、N-ブトキシメチルメタアクリルアミドなどが挙げられる。また、上記N-ビニル環状アミド、上記メタアクリルアミド類以外の窒素原子含有モノマーとしては、例えば、メタアクリル酸アミノエチル、メタアクリル酸ジメチルアミノエチル、メタアクリル酸ジメチルアミノプロピル、メタアクリル酸t-ブチルアミノエチル等のアミノ基含有モノマー;アクリロニトリル、メタクリロニトリル等のシアノ基含有モノマー;メタアクリロイルモルホリン、N-ビニルピペラジン、N-ビニルピロール、N-ビニルイミダゾール、N-ビニルピラジン、N-ビニルモルホリン、N-ビニルピラゾール、ビニルピリジン、ビニルピリミジン、ビニルオキサゾール、ビニルイソオキサゾール、ビニルチアゾール、ビニルイソチアゾール、ビニルピリダジン、メタアクリロイルピロリドン、メタアクリロイルピロリジン、メタアクリロイルピペリジン、N-メチルビニルピロリドン等の複素環含有モノマー;マレイミド系モノマー例えば、N-シクロヘキシルマレイミド、N-イソプロピルマレイミド、N-ラウリルマレイミド、N-フェニルマレイミド等のマレイミド系モノマー、イタコンイミド系モノマー例えば、N-メチルイタコンイミド、N-エチルイタコンイミド、N-ブチルイタコンイミド、N-オクチルイタコンイミド、N-2-エチルヘキシルイタコンイミド、N-ラウリルイタコンイミド、N-シクロヘキシルイタコンイミド等のイタコンイミド系モノマー、スクシンイミド系モノマー例えば、N-メタアクリロイルオキシメチレンスクシンイミド、N-メタアクリロイル-6-オキシヘキサメチレンスクシンイミド、N-メタアクリロイル-8-オキシオクタメチレンスクシンイミド等のスクシンイミド系モノマーなどのイミド基含有モノマー;2-メタアクリロイルオキシエチルイソシアネートなどのイソシアネート基含有モノマーなどが挙げられる。中でも、上記窒素原子含有モノマーとしては、上記式1で表されるN-ビニル環状アミド、メタアクリルアミド類が好ましく、より好ましくはN-ビニル-2-ピロリドンNVP、N-ビニル-2-カプロラクタム、N,N-ジメチルメタアクリルアミド、N,N-ジエチルメタアクリルアミドであり、さらに好ましくはN-ビニル-2-ピロリドンである。上記アクリル系ポリマーを構成する全モノマー成分100重量中の、上記窒素原子含有モノマーの割合は、特に限定されないが、アクリル系粘着剤層の全光線透過率及びヘイズを制御して、高透明性のアクリル系粘着剤層を得る点、紫外線吸収剤との相溶性が両立できる粘着剤層を得る点より、1~30重量が好ましく、より好ましくは3~25重量、さらに好ましくは3~20重量である。上記分子内に水酸基を有するモノマーは、分子内1分子内に水酸基ヒドロキシル基を少なくとも1つ有するモノマーである。ただし、上記分子内に水酸基を有するモノマーには、上記窒素原子含有モノマーは含まれないものとする。すなわち、本明細書において、分子内に窒素原子と水酸基をともに有するモノマーは、上記窒素原子含有モノマーに含まれるものとする。本明細書においては、上記分子内に水酸基を有するモノマーを水酸基含有モノマーと称する場合がある。なお、水酸基含有モノマーは、単独で又は2種以上を組み合わせて用いられてもよい。上記水酸基含有モノマーとしては、例えば、メタアクリル酸2-ヒドロキシエチル、メタアクリル酸3-ヒドロキシプロピル、メタアクリル酸4-ヒドロキシブチル、メタアクリル酸6-ヒドロキシヘキシル、メタアクリル酸ヒドロキシオクチル、メタアクリル酸ヒドロキシデシル、メタアクリル酸ヒドロキシラウリル、メタアクリル酸4-ヒドロキシメチルシクロヘキシルなどの水酸基含有メタアクリル酸エステル;ビニルアルコール;アリルアルコールなどが挙げられる。中でも、上記水酸基含有モノマーとしては、水酸基含有メタアクリル酸エステルが好ましく、より好ましくはアクリル酸2-ヒドロキシエチルHEA、アクリル酸4-ヒドロキシブチル4HBAである。上記アクリル系ポリマーを構成する全モノマー成分100重量中の、上記水酸基含有モノマーの割合は、特に限定されないが、アクリル系粘着剤層の全光線透過率及びヘイズを制御して、高透明性のアクリル系粘着剤層を得る点、適度な凝集力を得て、凝集破壊を抑制する点より、0.5~25重量が好ましく、より好ましくは1~20重量、さらに好ましくは5~20重量である。さらに、窒素原子含有モノマー及び水酸基含有モノマー以外の共重合性モノマーとしては、例えば、多官能性モノマーが挙げられる。上記多官能性モノマーとしては、例えば、ヘキサンジオールジメタアクリレート、ブタンジオールジメタアクリレート、ポリエチレングリコールジメタアクリレート、ポリプロピレングリコールジメタアクリレート、ネオペンチルグリコールジメタアクリレート、ペンタエリスリトールジメタアクリレート、ペンタエリスリトールトリメタアクリレート、ジペンタエリスリトールヘキサメタアクリレート、トリメチロールプロパントリメタアクリレート、テトラメチロールメタントリメタアクリレート、アリルメタアクリレート、ビニルメタアクリレート、ジビニルベンゼン、エポキシアクリレート、ポリエステルアクリレート、ウレタンアクリレートなどが挙げられる。なお、多官能性モノマーは、単独で又は2種以上を組み合わせて用いられてもよい。上記アクリル系ポリマーを構成する全モノマー成分100重量中の、上記多官能性モノマーの割合は、特に限定されないが、0.5重量以下例えば、0~0.5重量が好ましく、より好ましくは0~0.1重量である。さらにまた、上記共重合性モノマーとしては、例えば、エポキシ基含有モノマー例えば、メタアクリル酸グリシジル、メタアクリル酸メチルグリシジルなど;スルホン酸基含有モノマー例えば、ビニルスルホン酸ナトリウムなど;リン酸基含有モノマー;脂環式炭化水素基を有するメタアクリル酸エステル例えば、メタアクリル酸シクロペンチル、メタアクリル酸シクロヘキシル、メタアクリル酸イソボルニルなど;芳香族炭化水素基を有するメタアクリル酸エステル例えば、メタアクリル酸フェニル、メタアクリル酸フェノキシエチル、メタアクリル酸ベンジルなど;ビニルエステル類例えば、酢酸ビニル、プロピオン酸ビニルなど;芳香族ビニル化合物例えば、スチレン、ビニルトルエンなど;オレフィン類又はジエン類例えば、エチレン、プロピレン、ブタジエン、イソプレン、イソブチレンなど;ビニルエーテル類例えば、ビニルアルキルエーテルなど;塩化ビニルなどが挙げられる。上記アクリル系ポリマーは、上記モノマー成分を重合することにより得られる。上記アクリル系ポリマーの重合方法としては、特に限定されないが、例えば、溶液重合方法、乳化重合方法、塊状重合方法、活性エネルギー線照射による重合方法活性エネルギー線重合方法などが挙げられる。中でも、粘着剤層の透明性、コストなどの点より、溶液重合方法、活性エネルギー線重合方法が好ましく、より好ましくは溶液重合方法である。上記アクリル系ポリマーの重合に際しては、各種の一般的な溶剤が用いられてもよい。上記溶剤としては、例えば、酢酸エチル、酢酸n-ブチル等のエステル類;トルエン、ベンゼン等の芳香族炭化水素類;n-ヘキサン、n-ヘプタン等の脂肪族炭化水素類;シクロヘキサン、メチルシクロヘキサン等の脂環式炭化水素類;メチルエチルケトン、メチルイソブチルケトン等のケトン類などの有機溶剤が挙げられる。なお、溶剤は、単独で又は2種以上組み合わせて用いられてもよい。上記アクリル系ポリマーの重合に際しては、重合反応の種類に応じて、熱重合開始剤や光重合開始剤光開始剤などの重合開始剤が用いられてもよい。なお、重合開始剤は、単独で又は2種以上を組み合わせて用いられてもよい。上記熱重合開始剤としては、例えば、アゾ系開始剤、過酸化物系重合開始剤例えば、ジベンゾイルパーオキサイド、tert-ブチルパーマレエートなど、レドックス系重合開始剤などが挙げられる。中でも、特開2002-69411号公報に開示されたアゾ系開始剤が特に好ましい。上記アゾ系開始剤としては、例えば、2,2 ́-アゾビスイソブチロニトリルAIBN、2,2 ́-アゾビス-2-メチルブチロニトリルAMBN、2,2 ́-アゾビス2-メチルプロピオン酸ジメチル、4,4 ́-アゾビス-4-シアノバレリアン酸などが挙げられる。なお、上記熱重合開始剤の使用量は、特に限定されないが、例えば、上記アゾ系開始剤の使用量は、上記アクリル系ポリマーを構成するモノマー成分全量100重量部に対して、0.05~0.5重量部が好ましく、より好ましくは0.1~0.3重量部である。上記アクリル系ポリマーの重量平均分子量Mwは、特に限定されないが、上記アクリル系ポリマーを含有するアクリル系粘着剤組成物の塗工性の点より、10万~300万であり、好ましくは30万~150万、より好ましくは50万~110万である。紫外線吸収剤上記粘着剤層特に本発明のアクリル系粘着剤層は、波長380nmの光の透過率を制御し、高い紫外線吸収性を得る点より、紫外線吸収剤UVAを含有することが好ましい。上記紫外線吸収剤としては、特に限定されないが、ベンゾトリアゾール系紫外線吸収剤、ベンゾフェノン系紫外線吸収剤、トリアジン系紫外線吸収剤が好ましく挙げられる。なお、上記紫外線吸収剤は、単独で又は2種以上組み合わせて用いられてもよい。中でも、上記紫外線吸収剤は、紫外線吸収性の点、及び、アクリル系ポリマーとの相溶性に優れ、アクリル系粘着剤層の全光線透過率及びヘイズを制御し、高透明性のアクリル系粘着剤層を得やすい点より、トリアジン系紫外線吸収剤が好ましく、より好ましくは水酸基を含有するトリアジン系紫外線吸収剤であり、さらに好ましくはヒドロキシフェニルトリアジン系紫外線吸収剤である。つまり、本発明の粘着シートは、上記アクリル系ポリマー及び上記トリアジン系紫外線吸収剤特に、ヒドロキシフェニルトリアジン系紫外線吸収剤を含有する粘着剤層を有することが好ましい。上記トリアジン系紫外線吸収剤としては、特に限定されないが、例えば、2,4-ジフェニル-6-2-ヒドロキシ-4-メトキシフェニル-1,3,5-トリアジン、2,4-ジフェニル-6-2-ヒドロキシ-4-エトキシフェニル-1,3,5-トリアジン、2,4-ジフェニル-2-ヒドロキシ-4-プロポキシフェニル-1,3,5-トリアジン、2,4-ジフェニル-2-ヒドロキシ-4-ブトキシフェニル-1,3,5-トリアジン、2,4-ジフェニル-6-2-ヒドロキシ-4-ブトキシフェニル-1,3,5-トリアジン、2,4-ジフェニル-6-2-ヒドロキシ-4-ヘキシルオキシフェニル-1,3,5-トリアジン、2,4-ジフェニル-6-2-ヒドロキシ-4-オクチルオキシフェニル-1,3,5-トリアジン、2,4-ジフェニル-6-2-ヒドロキシ-4-ドデシルオキシフェニル-1,3,5-トリアジン、2,4-ジフェニル-6-2-ヒドロキシ-4-ベンジルオキシフェニル-1,3,5-トリアジン、2,4-ジフェニル-6-2-ヒドロキシ-4-ブトキシエトキシ-1,3,5-トリアジン、2,4-ビス2-ヒドロキシ-4-ブトキシフェニル-6-2,4-ジブトキシフェニル-1,3-5-トリアジン、2,4,6-トリス2-ヒドロキシ-4-メトキシフェニル-1,3,5-トリアジン、2,4,6-トリス2-ヒドロキシ-4-エトキシフェニル-1,3,5-トリアジン、2,4,6-トリス2-ヒドロキシ-4-プロポキシフェニル-1,3,5-トリアジン、2,4,6-トリス2-ヒドロキシ-4-ブトキシフェニル-1,3,5-トリアジン、2,4,6-トリス2-ヒドロキシ-4-ブトキシフェニル-1,3,5-トリアジン、2,4,6-トリス2-ヒドロキシ-4-ヘキシルオキシフェニル-1,3,5-トリアジン、2,4,6-トリス2-ヒドロキシ-4-オクチルオキシフェニル-1,3,5-トリアジン、2,4,6-トリス2-ヒドロキシ-4-ドデシルオキシフェニル-1,3,5-トリアジン、2,4,6-トリス2-ヒドロキシ-4-ベンジルオキシフェニル-1,3,5-トリアジン、2,4,6-トリス2-ヒドロキシ-4-エトキシエトキシフェニル-1,3,5-トリアジン、2,4,6-トリス2-ヒドロキシ-4-ブトキシエトキシフェニル-1,3,5-トリアジン、2,4,6-トリス2-ヒドロキシ-4-プロポキシエトキシフェニル-1,3,5-トリアジン、2,4,6-トリス2-ヒドロキシ-4-メトキシカルボニルプロピルオキシフェニル-1,3,5-トリアジン、2,4,6-トリス2-ヒドロキシ-4-エトキシカルボニルエチルオキシフェニル-1,3,5-トリアジン、2,4,6-トリス2-ヒドロキシ-4-1-2-エトキシヘキシルオキシ-1-オキソプロパン-2-イルオキシフェニル-1,3,5-トリアジン、2,4,6-トリス2-ヒドロキシ-3-メチル-4-メトキシフェニル-1,3,5-トリアジン、2,4,6-トリス2-ヒドロキシ-3-メチル-4-エトキシフェニル-1,3,5-トリアジン、2,4,6-トリス2-ヒドロキシ-3-メチル-4-プロポキシフェニル-1,3,5-トリアジン、2,4,6-トリス2-ヒドロキシ-3-メチル-4-ブトキシフェニル-1,3,5-トリアジン、2,4,6-トリス2-ヒドロキシ-3-メチル-4-ブトキシフェニル-1,3,5-トリアジン、2,4,6-トリス2-ヒドロキシ-3-メチル-4-ヘキシルオキシフェニル-1,3,5-トリアジン、2,4,6-トリス2-ヒドロキシ-3-メチル-4-オクチルオキシフェニル-1,3,5-トリアジン、2,4,6-トリス2-ヒドロキシ-3-メチル-4-ドデシルオキシフェニル-1,3,5-トリアジン、2,4,6-トリス2-ヒドロキシ-3-メチル-4-ベンジルオキシフェニル-1,3,5-トリアジン、2,4,6-トリス2-ヒドロキシ-3-メチル-4-エトキシエトキシフェニル-1,3,5-トリアジン、2,4,6-トリス2-ヒドロキシ-3-メチル-4-ブトキシエトキシフェニル-1,3,5-トリアジン、2,4,6-トリス2-ヒドロキシ-3-メチル-4-プロポキシエトキシフェニル-1,3,5-トリアジン、2,4,6-トリス2-ヒドロキシ-3-メチル-4-メトキシカルボニルプロピルオキシフェニル-1,3,5-トリアジン、2,4,6-トリス2-ヒドロキシ-3-メチル-4-エトキシカルボニルエチルオキシフェニル-1,3,5-トリアジン、2,4,6-トリス2-ヒドロキシ-3-メチル-4-1-2-エトキシヘキシルオキシ-1-オキソプロパン-2-イルオキシフェニル-1,3,5-トリアジンなどが挙げられる。さらに、上記トリアジン系紫外線吸収剤としては、市販品を用いてもよく、例えば、TINUVIN400BASF社製、2-4,6-ビス2,4-ジメチルフェニル-1,3,5-トリアジン-2-イル-5-ヒドロキシフェニルと[C10~C16、主としてC12~C13のアルキルオキシメチル]オキシランとの反応生成物、TINUVIN405BASF社製、2-2,4-ジヒドロキシフェニル-4,6-ビス-2,4-ジメチルフェニル-1,3,5-トリアジンと2-エチルヘキシル-グリシド酸エステルとの反応生成物、TINUVIN460BASF社製、2,4-ビス[2-ヒドロキシ-4-ブトキシフェニル]-6-2,4-ジブトキシフェニル-1,3,5-トリアジン、TINUVIN1577BASF社製、2--5-ヘキシルオキシ-フェノール、TINUVIN479BASF社製、2-2-ヒドロキシ-4-1-オクチルオキシカルボニルエトキシフェニル-4,6-ビス4-フェニルフェニル-1,3,5-トリアジン、TINUVIN477BASF社製、2,4-ビス2,4-ジメチルフェニル-6-[2-ヒドロキシ-4-3-アルキルオキシ-2-ヒドロキシプロピルオキシ-5-α-クミルフェニル]-s-トリアジン骨格アルキルオキシ;オクチルオキシ、ノニルオキシ、デシルオキシなどの長鎖アルキルオキシ基を有する紫外線吸収剤などが挙げられる。上記アクリル系粘着剤層特に、本発明のアクリル系粘着剤層又はアクリル系粘着剤組成物中の、前記トリアジン系紫外線吸収剤の含有量は、上記アクリル系ポリマー100重量部に対して、1~10重量部が好ましく、より好ましくは3~10重量部、さらに好ましくは3~8重量部である。上記含有量が1重量部以上であると、波長380nmの光の透過率を小さくして、粘着剤層で優れた紫外線吸収性を得やすくなるので好ましい。また、上記含有量が10重量部以下であると、アクリル系粘着剤層の全光線透過率及びヘイズを制御して、高透明性のアクリル系粘着剤層を得やすくなるので好ましい。なお、粘着剤中に紫外線吸収剤を多量配合すると、相溶性が悪化し紫外線吸収剤が析出し透明性が低下したり、接着力低下など粘着性能を低下させたりする場合がある。光安定剤上記粘着剤層特に、本発明のアクリル系粘着剤層は、光安定剤を含有することが好ましい。特に、上記紫外線吸収剤とともに光安定剤を含有することが好ましい。光安定剤は、光酸化で生成するラジカルを捕捉できるので、粘着剤層の光特に紫外線に対する耐性を向上させることができる。なお、上記光安定剤は、単独で又は2種以上組み合わせて用いられてもよい。上記光安定剤としては、特に限定されないが、ヒンダードアミン系光安定剤HALSが好ましい。上記ヒンダードアミン系光安定剤としては、例えば、コハク酸ジメチルと4-ヒドロキシ-2,2,6,6-テトラメチル-1-ピペリジンエタノールとの重合物商品名TINUVIN622、BASF社製、コハク酸ジメチルと4-ヒドロキシ-2,2,6,6-テトラメチル-1-ピペリジンエタノールとの重合物とN,N’,N’’,N’’’-テトラキス-4,6-ビス-ブチル-N-メチル-2,2,6,6-テトラメチルピペリジン-4-イルアミノ-トリアジン-2-イル-4,7-ジアザデカン-1,10-ジアミンとの1対1の反応生成物商品名TINUVIN119、BASF社製、ジブチルアミン1,3-トリアジンN,N’-ビス2,2,6,6-テトラメチル-4-ピペリジル-1,6-ヘキサメチレンジアミンとN-2,2,6,6-テトラメチル-4-ピペリジルブチルアミンとの重縮合物商品名TINUVIN2020、BASF社製、ポリ6-1,1,3,3-テトラメチルブチルアミノ-1,3,5-トリアジン-2,4-ジイル2,2,6,6-テトラメチル-4-ピペリジルイミノヘキサメチレン2,6,6-テトラメチル-4-ピペリジルイミノ商品名TINUVIN944、BASF社製、ビス1,2,2,6,6-ペンタメチル-4-ピペリジルセバケートとメチル1,2,2,6,6-ペンタメチル-4-ピペリジルセバケートとの混合物商品名TINUVIN765、BASF社製、ビス2,2,6,6-テトラメチル-4-ピペリジルセバケート商品名TINUVIN770、BASF社製、デカン二酸ビス2,2,6,6-テトラメチル-1-オクチルオキシ-4-ピペリジニルエステル1,1-ジメチルエチルヒドロペルオキシドとオクタンとの反応生成物商品名TINUVIN123、BASF社製、ビス3,5-ビス-4-ヒドロキシフェニルメチルブチルマロネート商品名TINUVIN144、BASF社製、シクロヘキサンと過酸化N-ブチル-2,2,6,6-テトラメチル-4-ピペリジンアミン-2,4,6-トリクロロ-1,3,5-トリアジンとの反応生成物と2-アミノエタノールとの反応生成物商品名TINUVIN152、BASF社製、ビスセバケートとメチル-1,2,2,6,6-ペンタメチル-4-ピペリジルセバケートとの混合物商品名TINUVIN292、BASF社製などが挙げられる。上記アクリル系粘着剤層特に、本発明のアクリル系粘着剤層又はアクリル系粘着剤組成物中の、光安定剤特に上記ヒンダードアミン系光安定剤の含有量は、特に限定されないが、例えば、上記アクリル系ポリマー100重量部に対して、0.1~3重量部が好ましく、より好ましくは0.1~1重量部である。上記光安定剤の含有量が0.1重量部以上であると、光に対する耐性が発現しやすく、好ましい。また、上記光安定剤の含有量が3重量部以下であると、光安定剤自体による着色が生じにくくなり、全光線透過率が大きく、ヘイズが小さい粘着剤層を得やすいことより、好ましい。架橋剤上記粘着剤層特に、本発明のアクリル系粘着剤層は、また、被着体に対して十分な接着信頼性を得る点から、架橋剤を含有していてもよい。例えば、本発明のアクリル系粘着剤層におけるアクリル系ポリマーを架橋し、ゲル分率をコントロールすることができる。なお、架橋剤は、単独で又は2種以上組み合わせて用いてもよい。上記架橋剤としては、特に限定されないが、例えば、イソシアネート系架橋剤、エポキシ系架橋剤、メラミン系架橋剤、過酸化物系架橋剤、尿素系架橋剤、金属アルコキシド系架橋剤、金属キレート系架橋剤、金属塩系架橋剤、カルボジイミド系架橋剤、オキサゾリン系架橋剤、アジリジン系架橋剤、アミン系架橋剤などが挙げられる。中でも、イソシアネート系架橋剤、エポキシ系架橋剤が好ましく、より好ましくはイソシアネート系架橋剤である。上記イソシアネート系架橋剤多官能イソシアネート化合物としては、例えば、1,2-エチレンジイソシアネート、1,4-ブチレンジイソシアネート、1,6-ヘキサメチレンジイソシアネートなどの低級脂肪族ポリイソシアネート類;シクロペンチレンジイソシアネート、シクロヘキシレンジイソシアネート、イソホロンジイソシアネート、水素添加トリレンジイソシアネート、水素添加キシレンジイソシアネートなどの脂環族ポリイソシアネート類;2,4-トリレンジイソシアネート、2,6-トリレンジイソシアネート、4,4 ́-ジフェニルメタンジイソシアネート、キシリレンジイソシアネートなどの芳香族ポリイソシアネート類などが挙げられる。また、上記イソシアネート系架橋剤としては、例えば、トリメチロールプロパン/トリレンジイソシアネート付加物商品名コロネートL、日本ポリウレタン工業株式会社製、トリメチロールプロパン/ヘキサメチレンジイソシアネート付加物商品名コロネートHL、日本ポリウレタン工業株式会社製、トリメチロールプロパン/キシリレンジイソシアネート付加物商品名タケネートD-110N、三井化学株式会社製などの市販品も挙げられる。上記エポキシ系架橋剤多官能エポキシ化合物としては、例えば、N,N,N′,N′-テトラグリシジル-m-キシレンジアミン、ジグリシジルアニリン、1,3-ビスN,N-ジグリシジルアミノメチルシクロヘキサン、1,6-ヘキサンジオールジグリシジルエーテル、ネオペンチルグリコールジグリシジルエーテル、エチレングリコールジグリシジルエーテル、プロピレングリコールジグリシジルエーテル、ポリエチレングリコールジグリシジルエーテル、ポリプロピレングリコールジグリシジルエーテル、ソルビトールポリグリシジルエーテル、グリセロールポリグリシジルエーテル、ペンタエリスリトールポリグリシジルエーテル、ポリグリセロールポリグリシジルエーテル、ソルビタンポリグリシジルエーテル、トリメチロールプロパンポリグリシジルエーテル、アジピン酸ジグリシジルエステル、o-フタル酸ジグリシジルエステル、トリグリシジル-トリス2-ヒドロキシエチルイソシアヌレート、レゾルシンジグリシジルエーテル、ビスフェノール-S-ジグリシジルエーテルの他、分子内にエポキシ基を2つ以上有するエポキシ系樹脂などが挙げられる。また、上記エポキシ系架橋剤としては、例えば、商品名テトラッドC三菱ガス化学株式会社製などの市販品も挙げられる。上記アクリル系粘着剤層特に、本発明のアクリル系粘着剤層又はアクリル系粘着剤組成物中の、架橋剤の含有量は、特に限定されないが、例えば、上記アクリル系ポリマー100重量部に対して、0.001~10重量部が好ましく、より好ましくは0.01~5重量部である。シランカップリング剤上記粘着剤層特に本発明のアクリル系粘着剤層は、また、ガラスに対する接着性の点から、シランカップリング剤を含有していてもよい。なお、シランカップリング剤は、単独で又は2種以上組み合わせて用いてもよい。上記シランカップリング剤としては、特に限定されないが、例えば、γ-グリシドキシプロピルトリメトキシシラン、γ-グリシドキシプロピルトリエトキシシラン、γ-アミノプロピルトリメトキシシラン、N-フェニル-アミノプロピルトリメトキシシランなどが挙げられる。さらに、シランカップリング剤としては、例えば、商品名KBM-403信越化学工業株式会社製などの市販品も挙げられる。中でも、上記シランカップリング剤としては、γ-グリシドキシプロピルトリメトキシシランが好ましい。上記アクリル系粘着剤層特に、本発明のアクリル系粘着剤層又はアクリル系粘着剤組成物中の、シランカップリング剤の含有量は、特に限定されないが、上記アクリル系ポリマー100重量部に対して、0.01~1重量部が好ましく、より好ましくは0.03~0.5重量部である。その他の添加剤さらに、上記粘着剤層特に本発明のアクリル系粘着剤層には、必要に応じて、上記の紫外線吸収剤、光安定剤、架橋剤、シランカップリング剤の他に、架橋促進剤、粘着付与樹脂ロジン誘導体、ポリテルペン樹脂、石油樹脂、油溶性フェノールなど、老化防止剤、充填剤、着色剤顔料や染料など、酸化防止剤、連鎖移動剤、可塑剤、軟化剤、界面活性剤、帯電防止剤などの添加剤が、本発明の効果を損なわない範囲で含まれていてもよい。上記粘着剤層特に本発明のアクリル系粘着剤層は、特に限定されないが、例えば、上記粘着剤組成物特に上記アクリル系粘着剤組成物を基材又は剥離ライナー上に塗布塗工し、必要に応じて、乾燥硬化させることによって形成されてもよい。上記アクリル系粘着剤組成物は、例えば、上記アクリル系ポリマー又は上記アクリル系ポリマーを含有する溶液に、さらに必要に応じて、添加剤例えば、紫外線吸収剤、光安定剤などを混合することにより、作製されてもよい。なお、上記粘着剤組成物の塗布塗工には、公知のコーティング法を利用してもよい。例えば、グラビヤロールコーター、リバースロールコーター、キスロールコーター、ディップロールコーター、バーコーター、ナイフコーター、スプレーコーター、コンマコーター、ダイレクトコーターなどのコーターが用いられてもよい。上記粘着剤層特に本発明のアクリル系粘着剤層の厚みは、特に限定されないが、光透過率及びヘイズを制御する点、被着体に対する接着信頼性の点より、10~200μmが好ましく、より好ましくは10~150μm、さらに好ましくは10~100μmである。上記粘着剤層特に本発明のアクリル系粘着剤層のゲル分率溶剤不溶成分の割合は、特に限定されないが、被着体に対する接着信頼性や粘着剤層の柔軟性の点から、30~95重量が好ましく、より好ましくは50~95重量である。上記ゲル分率は、酢酸エチル不溶分として求めることができる。具体的には、粘着剤層を酢酸エチル中に23°Cで7日間浸漬した後の不溶成分の、浸漬前の試料に対する重量分率単位:重量として求められる。上記ゲル分率溶剤不溶成分の割合は、具体的には、例えば、以下のゲル分率の測定方法により算出される値である。ゲル分率の測定方法粘着シートから粘着剤層:約0.1gを採取し、平均孔径0.2μmの多孔質テトラフルオロエチレンシート商品名NTF1122、日東電工株式会社製に包んだ後、凧糸で縛り、その際の重量を測定し、該重量を浸漬前重量とする。なお、該浸漬前重量は、粘着剤層上記で採取した粘着剤層と、テトラフルオロエチレンシートと、凧糸との総重量である。また、テトラフルオロエチレンシートと凧糸との合計重量も測定しておき、該重量を包袋重量とする。次に、粘着剤層をテトラフルオロエチレンシートで包み凧糸で縛ったものサンプルと称するを、酢酸エチルで満たした50ml容器に入れ、23°Cにて7日間静置する。その後、容器からサンプル酢酸エチル処理後を取り出して、アルミニウム製カップに移し、130°Cで2時間、乾燥機中で乾燥して酢酸エチルを除去した後、重量を測定し、該重量を浸漬後重量とする。そして、下記の式からゲル分率を算出する。ゲル分率重量=X-Y/Z-Y×100上記式において、Xは浸漬後重量であり、Yは包袋重量であり、Zは浸漬前重量である。なお、上記アクリル系粘着剤層のゲル分率は、例えば、アクリル系ポリマーのモノマー組成、重量平均分子量、架橋剤の使用量添加量等により制御することができる。本発明の粘着剤層における、全光線透過率が所定の値以上であり、波長380nmの光の透過率が所定の値以下であり、ヘイズが所定の値以上である特性を発揮するための好ましい具体的態様としては、上記アクリル系ポリマー及び上記トリアジン系紫外線を含有するアクリル系粘着剤層が挙げられる。上記アクリル系ポリマーと上記トリアジン系紫外線とは、相溶性に優れるので、紫外線吸収性を発揮しつつ、高透明性であるアクリル系粘着剤層が得やすいためである。つまり、本発明の粘着シートは、高紫外線吸収性及び高透明性の点から、上記アクリル系ポリマー及び上記トリアジン系紫外線吸収剤を少なくとも含有するアクリル系粘着剤層を有することが好ましい。特に、上記アクリル系ポリマーが構成するモノマー成分として、上記窒素原子含有モノマーや上記水酸基含有モノマーのような親水性を発揮するモノマー成分が用いられていると、アクリル系ポリマーのトリアジン系紫外線吸収剤特にヒドロキシフェニルトリアジン系紫外線吸収剤に対する親和性が向上しやすい。このため、本発明の粘着剤層の、特に好ましい具体的態様としては、アクリル系ポリマーとトリアジン系紫外線吸収剤との相溶性を高くして、高紫外線吸収性及び高透明性がより得やすいことから、メタアクリル酸アルキルエステル及び/又はメタアクリル酸アルコキシアルキルエステル、分子内に窒素原子を有するモノマー並びに分子内に水酸基を有するモノマーを必須のモノマー成分として構成されたアクリル系ポリマー、及び、トリアジン系紫外線吸収剤特にヒドロキシフェニルトリアジン系紫外線吸収剤を少なくとも含有するアクリル系粘着剤層が挙げられる。上記の特に好ましい具体的態様のアクリル系粘着剤層において、該アクリル系粘着剤層が含有する上記アクリル系ポリマーは、トリアジン系紫外線吸収剤特にヒドロキシフェニルトリアジン系紫外線吸収剤に対する相溶性の点より、上記アクリル系ポリマーを構成する全モノマー成分100重量中の、上記メタアクリル酸アルキルエステルの割合と上記メタアクリル酸アルコキシアルキルエステルの割合との合計が30~99重量好ましくは50~99重量、より好ましくは70~99重量であり、上記窒素原子含有モノマーの割合が1~30重量好ましくは3~25重量、より好ましくは3~20重量であり、上記水酸基含有モノマーの割合が0.5~25重量好ましくは1~20重量、より好ましくは5~20重量であることが好ましい。なお、本発明の粘着剤層は、上記の具体的態様に限定されるものではない。本発明は、その他の態様として、アクリル系ポリマー及びトリアジン系紫外線吸収剤を含有する粘着剤層を少なくとも有する粘着シートの態様を含む。II他の粘着剤層本発明の粘着シートは、本発明の粘着剤層と共に、本発明の粘着剤層以外の粘着剤層他の粘着剤層を有していてもよい。上記他の粘着剤層としては、特に限定されないが、例えば、ウレタン系粘着剤、アクリル系粘着剤、ゴム系粘着剤、シリコーン系粘着剤、ポリエステル系粘着剤、ポリアミド系粘着剤、エポキシ系粘着剤、ビニルアルキルエーテル系粘着剤、フッ素系粘着剤などの公知の粘着剤から形成された公知乃至慣用の粘着剤層が挙げられる。なお、上記粘着剤は、単独で又は2種以上を組み合わせて用いてもよい。III基材本発明の粘着シートは、基材を有していてもよい。上記基材としては、特に限定されないが、例えば、プラスチックフィルム、反射防止ARフィルム、偏光板、位相差板などの各種光学フィルムが挙げられる。上記プラスチックフィルムなどの素材としては、例えば、ポリエチレンテレフタレートPET等のポリエステル系樹脂、ポリメチルメタクリレートPMMA等のアクリル系樹脂、ポリカーボネート、トリアセチルセルロースTAC、ポリサルフォン、ポリアリレート、ポリイミド、ポリ塩化ビニル、ポリ酢酸ビニル、ポリエチレン、ポリプロピレン、エチレン-プロピレン共重合体、商品名アートン環状オレフィン系ポリマー、JSR製、商品名ゼオノア環状オレフィン系ポリマー、日本ゼオン製等の環状オレフィン系ポリマーなどのプラスチック材料が挙げられる。なお、これらのプラスチック材料は、単独で又は2種以上を組み合わせて用いられてもよい。また、上記の基材とは、粘着シートを被着体光学部材等に貼付する際には、粘着剤層とともに被着体に貼付される部分である。粘着シートの使用時貼付時に剥離されるセパレーター剥離フィルムは基材には含まない。上記基材は、透明であることが好ましい。上記基材の可視光波長領域における全光線透過率JISK7361-1に準じるは、特に限定されないが、85以上が好ましく、より好ましくは88以上である。また、上記基材のヘイズJISK7136に準じるは、特に限定されないが、1.5以下が好ましく、より好ましくは1.0以下である。このような透明な基材としては、例えば、PETフィルムや、商品名アートン、商品名ゼオノアなどの無配向フィルムなどが挙げられる。上記基材の厚みは、特に限定されないが、例えば、12~75μmが好ましい。なお、上記基材は単層および複層のいずれの形態を有していてもよい。また、上記基材の表面には、例えば、コロナ放電処理、プラズマ処理等の物理的処理、下塗り処理等の化学的処理などの公知慣用の表面処理が適宜施されていてもよい。IV本発明の粘着シート上述のように、本発明の粘着シートは、粘着剤層を少なくとも有する。本発明の粘着シートは、両面が粘着面となっている両面粘着シートであってもよいし、片面のみが粘着面となっている片面粘着シートであってもよい。また、本発明の粘着シートは、基材レス粘着シートであってもよいし、基材付き粘着シートであってもよい。中でも、本発明の粘着シートは、基材レス粘着シートが好ましく、本発明の粘着剤層のみからなる両面粘着シートがより好ましい。なお、本発明の粘着シートが基材レス粘着シートである場合、その具体的な構成としては、例えば、粘着剤層特に本発明の粘着剤層のみからなる両面粘着シート、本発明の粘着剤層及びその他の粘着剤層からなる両面粘着シートなどが挙げられる。また、本発明の粘着シートが基材付き粘着シートである場合、その具体的な構成としては、例えば、基材の片面側に本発明の粘着剤層を有する片面粘着シート、基材の両面側に本発明の粘着剤層を有する両面粘着シート、基材の一方の面側に本発明の粘着剤層を有し、基材の他方の面側にその他の粘着剤層を有する両面粘着シートなどが挙げられる。本発明の粘着シートは、使用時まで、粘着面に剥離フィルムセパレーターが設けられていてもよい。なお、本発明の粘着シートが両面粘着シートである場合、各粘着面は、2枚のセパレーターによりそれぞれ保護されていてもよいし、両面が剥離面となっているセパレーター1枚により、ロール状に巻回される形態で保護されていてもよい。セパレーターは粘着剤層の保護材として用いられ、被着体に貼付する際に剥がされる。また、本発明の粘着シートが基材レス粘着シートの場合、セパレーターは粘着剤層の支持体としての役割も担う。なお、セパレーターは必ずしも設けられなくてもよい。上記セパレーターとしては、慣用の剥離紙などを使用でき、特に限定されないが、例えば、剥離処理層を有する基材、フッ素ポリマーからなる低接着性基材や無極性ポリマーからなる低接着性基材などが挙げられる。上記剥離処理層を有する基材としては、例えば、シリコーン系、長鎖アルキル系、フッ素系、硫化モリブデン等の剥離処理剤により表面処理されたプラスチックフィルムや紙等が挙げられる。上記フッ素ポリマーからなる低接着性基材におけるフッ素系ポリマーとしては、例えば、ポリテトラフルオロエチレン、ポリクロロトリフルオロエチレン、ポリフッ化ビニル、ポリフッ化ビニリデン、テトラフルオロエチレン-ヘキサフルオロプロピレン共重合体、クロロフルオロエチレン-フッ化ビニリデン共重合体等が挙げられる。また、上記無極性ポリマーとしては、例えば、オレフィン系樹脂例えば、ポリエチレン、ポリプロピレンなど等が挙げられる。なお、セパレーターは公知乃至慣用の方法により形成することができる。また、セパレーターの厚さ等も特に限定されない。本発明の粘着シートの厚み総厚みは、特に限定されないが、10~200μmが好ましく、より好ましくは10~150μm、さらに好ましくは10~100μmである。なお、本発明の粘着シートの厚みには、上記セパレーターの厚みは含めないものとする。本発明の粘着シートは、公知乃至慣用の粘着シートの製造方法により製造されてもよい。本発明の粘着シートが基材レス粘着シートである場合、例えば、上記セパレーター剥離フィルム上に上述の方法により上記粘着剤層特に本発明の粘着剤層を形成することにより製造されてもよい。また、本発明の粘着シートが基材を有する場合、上記粘着剤層特に本発明の粘着剤層を基材の表面に直接形成してもよいし直写法、いったんセパレーター上に上記粘着剤層特に本発明の粘着剤層を形成した後、基材に転写する貼り合わせることにより、基材上に上記粘着剤層特に本発明の粘着剤層を設けてもよい転写法。本発明の粘着シートは、全光線透過率が所定の値以上であり、波長380nmにおける透過率が所定の値以下であり、かつ、ヘイズが所定の値以下であるので、透明性に優れ、紫外線吸収性に優れる。このため、本発明の粘着シートは、光学フィルムの使用量の少ない場合や、光学フィルムを使用しない場合であっても、光学特性を保持したままで、タッチパネルや表示素子等に対して優れた紫外線カット性を有する表示装置や入力装置を実現できる。なお、上記表示装置としては、例えば、液晶表示装置、有機ELエレクトロルミネッセンス表示装置、PDPプラズマディスプレイパネル、電子ペーパーなどが挙げられる。また、上記入力装置としては、タッチパネルなどが挙げられる。本発明の粘着シートは、上記の特性を有するので、光学用途に用いられることが好ましい。すなわち、本発明の粘着シートは、光学用粘着シートであることが好ましい。より具体的には、例えば、光学部材を貼り合わせる用途光学部材貼り合わせ用途や上記光学部材が用いられた製品光学製品の製造用途などに用いられる光学用粘着シートである。本発明の粘着シートは、紫外線吸収性に優れるので、本発明の粘着シートを含む光学製品で紫外線への対策が求められる場合、本発明の粘着シート以外の部材に紫外線吸収剤を含有させなくてもよいという利点がある。また、本発明の粘着シートは、透明性に優れるので、本発明の粘着シートを含む光学製品の外観に悪影響を与えにくい。なお、光学フィルム等の部材に紫外線吸収剤を添加する場合、少量のフィルム使用量では大変コストの高いものとなるが、本発明の粘着シートは紫外線カット性が付与されているので、光学フィルム等の他の光学部材に紫外線吸収剤を添加しなくてもよい。このため、本発明の粘着シートによれば、コスト面で優れ、容易に紫外線吸収性能を付与することが可能である。上記光学部材とは、光学的特性例えば、偏光性、光屈折性、光散乱性、光反射性、光透過性、光吸収性、光回折性、旋光性、視認性などを有する部材をいう。上記光学部材としては、光学的特性を有する部材であれば特に限定されないが、例えば、表示装置画像表示装置、入力装置等の機器光学機器を構成する部材又はこれらの機器に用いられる部材が挙げられ、例えば、偏光板、波長板、位相差板、光学補償フィルム、輝度向上フィルム、導光板、反射フィルム、反射防止フィルム、透明導電フィルムITOフィルム、意匠フィルム、装飾フィルム、表面保護板、プリズム、レンズ、カラーフィルター、透明基板や、さらにはこれらが積層されている部材これらを総称して機能性フィルムと称する場合があるなどが挙げられる。なお、上記の板及びフィルムは、それぞれ板状、フィルム状、シート状等の形態を含むものとし、例えば、偏光フィルムは、偏光板、偏光シートを含むものとする。上記光学部材としては、特に限定されないが、例えば、ガラス、アクリル樹脂、ポリカーボネート、ポリエチレンテレフタレート、金属薄膜などからなる部材例えば、シート状やフィルム状、板状の部材などなどが挙げられる。なお、本発明における光学部材には、上記の通り、被着体である表示装置や入力装置の視認性を保ちながら加飾や保護の役割を担う部材意匠フィルム、装飾フィルムや表面保護フィルム等も含むものとする。以下に、実施例に基づいて本発明をより詳細に説明するが、本発明はこれらの実施例により限定されるものではない。実施例1モノマー成分として、アクリル酸2-エチルヘキシル2EHA:63重量部、メタクリル酸メチルMMA:9重量部、N-ビニル-2-ピロリドンNVP:15重量部、アクリル酸2-ヒドロキシエチルHEA:13重量部、及び重合溶媒として酢酸エチル:175重量部を、セパラブルフラスコに投入し、窒素ガスを導入しながら1時間攪拌した。このようにして重合系内の酸素を除去した後、重合開始剤として2,2 ́-アゾビスイソブチロニトリル:0.2重量部を加え、63°Cに昇温して10時間反応させた。その後、酢酸エチルを加え、固形分濃度36重量のアクリル系ポリマー溶液を得た。なお、上記アクリル系ポリマー溶液におけるアクリル系ポリマーの重量平均分子量は、85万であった。次に、上記アクリル系ポリマー溶液に、上記アクリル系ポリマー:100重量部に対して、イソシアネート系架橋剤商品名タケネートD110N、三井化学株式会社製、有効成分量75:0.528重量部、シランカップリング剤商品名KBM403、信越化学工業株式会社製、有効成分量100:0.054重量部、紫外線吸収剤商品名Tinuvin477、BASF社製、有効成分量80、ヒドロキシフェニルトリアジン系紫外線吸収剤:2.700重量部、光安定剤商品名Tinuvin123、BASF社製、有効成分量100:0.360重量部を加えて混合し、アクリル系粘着剤組成物を得た。次に、上記アクリル系粘着剤組成物を、表面が剥離処理されたポリエチレンテレフタレートセパレーターPETセパレーター商品名MRF75、三菱樹脂株式会社製の剥離処理面上に、乾燥後の厚みが50μmとなるように塗布し、60°Cで1分間の加熱乾燥および140°Cで1分間の加熱乾燥を行い、さらに、23°Cで120時間エージングを行って、粘着シートアクリル系粘着剤層/剥離フィルムの構成を有する基材レス粘着シートを得た。比較例1実施例1と同様にして、アクリル系ポリマー溶液を得た。次に、上記アクリル系ポリマー溶液に、上記アクリル系ポリマー:100重量部に対して、イソシアネート系架橋剤商品名タケネートD110N、三井化学株式会社製、有効成分量75:0.528重量部、シランカップリング剤商品名KBM403、信越化学工業株式会社製、有効成分量100:0.054重量部を加えて混合し、アクリル系粘着剤組成物を得た。そして、上記粘着剤組成物を用いて、実施例1と同様にして、粘着シート剥離フィルムの一方の面に粘着剤層を有する基材レス粘着シートを得た。測定実施例及び比較例で得た粘着シートについて、以下の測定を行った。なお、その結果を表1に示した。1ヘイズ粘着シートの粘着剤層表面を、スライドガラス商品名MICROSLIDEGLASS、品番S、松浪硝子株式会社製、厚さ1.3mm、全光線透過率91.8、ヘイズ0.1、水縁磨に貼り付け、温度23°C、湿度50RHの環境下で30分間放置して、放置後剥離フィルムを取り除き、試験片とした。上記試験片のヘイズを、23°C、50RHの環境下において、ヘイズメーター商品名HM-150、株式会社村上色彩技術研究所製を用いて測定した。ヘイズの測定は、JISK7136に準じて行った。2全光線透過率波長400~780nmの光可視光の透過率、波長380nmの光の透過率粘着シートの粘着剤層表面を、スライドガラス商品名MICROSLIDEGLASS、品番S、松浪硝子株式会社製、厚さ1.3mm、全光線透過率91.8、ヘイズ0.1、水縁磨に貼り付け、温度23°C、湿度50RHの環境下で30分間放置して、放置後剥離フィルムを取り除き、試験片とした。上記試験片の各波長の光の透過率を、23°C、50RHの環境下において、ヘイズメーター商品名HM-150、株式会社村上色彩技術研究所製を用いて測定した。光の透過率の測定は、JISK7361-1に準じて行った。3接着力180°引き剥がし接着力粘着シートの粘着剤層表面を、裏打ち用基材に貼り合わせて裏打ちし、幅20mm×長さ100mmのサイズに切り出して、試験片とした。上記試験片より剥離フィルムを取り除き、試験片を被着体ガラス板、又は、PETフィルムに、2kgローラー、1往復の条件で圧着し、貼り合わせ、23°C、50RHの雰囲気下で30分間エージングした。その後、JISZ02372000に準拠して、23°C、50RHの雰囲気下、引張試験機商品名TG-1kN、ミネベア株式会社製を用いて、引張速度300mm/分、剥離角度180°の条件で、被着体から上記試験片を引き剥がし、接着力180°引き剥がし接着力N/20mmを測定した。なお、上記ガラス板として、ソーダライムガラス松浪ガラス工業株式会社製を使用し、また、上記PETフィルムとして、PETフィルム商品名ルミラーS-10♯100、東レ株式会社製を使用した。また、上記裏打ち基材として、ガラス板に対する接着力を測定する場合にはPETフィルム商品名ルミラーS-10♯25、東レ株式会社製を使用し、PETフィルムに対する接着力を測定する場合にはPETフィルム商品名A4100、東洋紡績株式会社製、表面に易接着処理がなされたPETフィルム、厚み125μmを使用した。4ゲル分率ゲル分率は、上述のゲル分率の測定方法により、求めた。5b値Lab表色系のb値粘着シートの粘着剤層表面を、スライドガラス商品名MICROSLIDEGLASS、品番S、松浪硝子株式会社製、厚さ1.3mm、全光線透過率91.8、ヘイズ0.1、水縁磨に貼り付け、温度23°C、湿度50RHの環境下で放置して、放置後剥離フィルムを取り除き、試験片とした。上記試験片のb値を、簡易型分光色差計商品名DOT-3C、株式会社村上色彩技術研究所製を用いて測定した。b値は、JISZ8729に準じて行った。なお、b値が2.0以下であると、粘着テープを使用した製品の外観に悪影響を及ぼしにくくなり、好ましい。また、実施例1及び比較例1で得られた粘着シートについて、上記2全光線透過率波長400~780nmの光可視光の透過率、波長380nmの光の透過率と同様の方法により、波長280~780nmの範囲で、各波長を有する光の透過率を求め、その結果を図1のグラフに示した。アクリル系ポリマーと紫外線吸収剤の相溶性についての参考試験以下に、アクリル系ポリマーと紫外線吸収剤の相溶性を示す参考実験例を示す。相溶性についての予備試験下記表2に示したモノマー組成比となるように、モノマー成分アクリル酸2メトキシエチル2MEA、アクリル酸2-エチルヘキシル2EHA、アクリル酸4-ヒドロキシブチル4HBA、アクリル酸エチルEA、メタクリル酸メチルMMA、N-ビニル-2-ピロリドンNVP、アクリル酸2-ヒドロキシエチルHEAを選択して、モノマー成分100重量部及び重合溶媒として酢酸エチル:200重量部のモノマー混合液を得た。上記モノマー混合液をセパラブルフラスコに投入し、窒素ガスを導入しながら1時間攪拌した。このようにして重合系内の酸素を除去した後、重合開始剤として2,2 ́-アゾビスイソブチロニトリル:0.2重量部を加え、63°Cに昇温して10時間反応させた。その後、酢酸エチルを加え、固形分濃度36重量のポリマー溶液ポリマーAのポリマー溶液、ポリマーBのポリマー溶液、ポリマーCのポリマー溶液を得た。次に、上記ポリマー溶液に、紫外線吸収剤を4重量部添加し攪拌して、目視により、白濁の発生の有無を確認した。そして、白濁を生じない場合を相溶性良好○と評価し、白濁を生じる場合を相溶性不良×と評価した。その結果を、表3に示した。上記表3において、短波長は波長が330nmの光であり、長波長は波長が380nmの光である。また、紫外線吸収性の欄における○は光の吸収性が良好であることを示し、×は光の吸収性が不良であることを示す。なお、表3中の-は、評価を行わなかったことを示す。また、上記表3中の略語は以下の通りである。Tinuvin326:ベンゾトリアゾール系紫外線吸収剤商品名Tinuvin326、BASF社製Tinuvin477:ヒドロキシフェニルトリアジン系紫外線吸収剤商品名Tinuvin477、BASF社製Tinuvin384-2:ベンゾトリアゾール系紫外線吸収剤商品名Tinuvin384-2、BASF社製Tinuvin479:ヒドロキシフェニルトリアジン系紫外線吸収剤商品名Tinuvin479、BASF社製Chimassorb81:ベンゾフェノン系紫外線吸収剤商品名Chimassorb81、BASF社製Tinuvin109:ベンゾトリアゾール系紫外線吸収剤商品名Tinuvin479、BASF社製スミソーブ130:ベンゾフェノン系紫外線吸収剤商品名スミソーブ130、住友化学株式会社製スミソーブ300:ベンゾトリアゾール系紫外線吸収剤商品名スミソーブ300、住友化学株式会社製スミソーブ350:ベンゾトリアゾール系紫外線吸収剤商品名スミソーブ350、住友化学株式会社製Tinuvin400:ヒドロキシフェニルトリアジン系紫外線吸収剤商品名Tinuvin400、BASF社製TinuvinPS:ベンゾトリアゾール系紫外線吸収剤商品名TinuvinPS、BASF社製Tinuvin405:ヒドロキシフェニルトリアジン系紫外線吸収剤商品名Tinuvin405、BASF社製上記実施例1は、アクリル系ポリマーと紫外線吸収剤の相溶性が良好な組み合わせであるポリマーCと紫外線吸収剤商品名Tinuvin477、ヒドロキシフェニルトリアジン系紫外線吸収剤、BASF社製を用いて行った。表3に示すように、実施例1で用いた、アクリル系ポリマーと紫外線吸収剤との組み合わせ以外でも、所定のアクリル系ポリマーと紫外線吸収剤との組み合わせについては溶解性が良好であるため、実施例1と同様の効果を奏することは容易に推測し得る。つまり、当業者であれば、これらの結果から、実施例1に記載の具体的な組み合わせ以外であっても、本願発明を実施し得る。参考試験粘着シートについて、下記の耐光性試験を行い、耐光性の評価を行った。また、耐光性について、光安定剤が耐光性に及ぼす効果を示した。なお、耐光性試験に際して下記の実施例2~6の粘着シートをさらに作製した。試験の結果は、表4に示した。実施例2アクリル系粘着剤組成物を、乾燥後の厚みが12μmとなるように塗布したこと以外は、実施例1と同様にして、粘着シート剥離フィルムの一方の面に粘着剤層を有する基材レス粘着シートを得た。実施例3アクリル系ポリマー溶液に、光安定剤商品名Tinuvin123、BASF社製を加えなかったこと以外は、実施例2と同様にして、粘着シート剥離フィルムの一方の面に粘着剤層を有する基材レス粘着シートを得た。実施例4光安定剤商品名Tinuvin123、BASF社製の代わりに酸化防止剤商品名Irganox1010、BASF社製を使用したこと以外は、実施例2と同様にして、粘着シート剥離フィルムの一方の面に粘着剤層を有する基材レス粘着シートを得た。実施例5光安定剤商品名Tinuvin123、BASF社製の量を0.720重量部としたこと以外は、実施例2と同様にして、粘着シート剥離フィルムの一方の面に粘着剤層を有する基材レス粘着シートを得た。実施例6光安定剤商品名Tinuvin123、BASF社製の量を1.080重量部としたこと以外は、実施例2と同様にして、粘着シート剥離フィルムの一方の面に粘着剤層を有する基材レス粘着シートを得た。耐光性試験粘着シートの粘着剤層表面を、PETフィルム商品名ルミラーS-10♯25、東レ株式会社製に貼り合わせて、幅20mm×長さ100mmのサイズに切り出し、温度23°C、湿度50RHの環境下で30分間放置して、積層体PETフィルム/アクリル系粘着剤層/剥離フィルムの積層体とした。サンシャインカーボンアーク式耐候性試験機商品名WEL-3SUN-Hスガ試験機株式会社製に上記積層体を投入して、光を照射して試験を開始した。なお、耐光性試験を開始した時点を耐光性試験における初期とした。次に、初期、試験開始から200時間後200時間後、試験開始から500時間後500時間後、試験開始から1000時間後1000時間後の、下記の伸び試験破断伸び試験により求められる伸び破断伸びを求めた。その結果を表4に示した。この各時間の伸び量より、PETフィルムの劣化の発生や程度が推測され、このPETフィルムの劣化の発生や程度より、粘着シートの耐光性が推測される。耐光性が優れる場合にはPETフィルムの劣化の程度が小さくなり、耐光性が劣る場合にはPETフィルムの劣化の程度が大きくなると推測されるためである。伸び試験破断伸び試験引張試験機商品名TG-1kN、ミネベア株式会社製を用い、JISK6767の引張強さ及び伸びの項に準じて、伸び破断伸びを求めた。なお、伸び試験を行う際の試験片は、上記積層体PETフィルム/粘着剤層/剥離フィルムの積層体より剥離フィルムを除いた構成である、PETフィルム/粘着剤層の積層構成を有する。上記より、光安定剤が添加されていると、より耐光性光に対する耐性が向上することが確認できた。"